(57)【特許請求の範囲】
【請求項１】
少なくとも一方の側に粗化処理面を有する粗化処理銅箔であって、
前記粗化処理面は、ＩＳＯ２５１７８に準拠して測定される最大高さＳｚが０．６５〜１．００μｍであり、ＩＳＯ２５１７８に準拠して測定される界面の展開面積比Ｓｄｒが１．５０〜４．２０であり、ＩＳＯ２５１７８に準拠して測定される山の頂点密度Ｓｐｄが６．５０×１０６〜８．５０×１０６個／ｍｍ２である、粗化処理銅箔。
【請求項２】
前記最大高さＳｚが０．６５〜０．９０μｍである、請求項１に記載の粗化処理銅箔。
【請求項３】
前記界面の展開面積比Ｓｄｒが１．８０〜３．５０である、請求項１又は２に記載の粗化処理銅箔。
【請求項４】
前記山の頂点密度Ｓｐｄが７．６５×１０６〜８．５０×１０６個／ｍｍ２である、請求項１〜３のいずれか一項に記載の粗化処理銅箔。
【請求項５】
前記最大高さＳｚ、前記界面の展開面積比Ｓｄｒ及び前記山の頂点密度Ｓｐｄの積であるＳｚ×Ｓｄｒ×Ｓｐｄが、７．５０×１０６〜２．７０×１０７（μｍ・個／ｍｍ２）である、請求項１〜４のいずれか一項に記載の粗化処理銅箔。
【請求項６】
前記粗化処理面に防錆処理層及び／又はシランカップリング剤層をさらに備えた、請求項１〜５のいずれか一項に記載の粗化処理銅箔。
【請求項７】
キャリアと、該キャリア上に設けられた剥離層と、該剥離層上に前記粗化処理面を外側にして設けられた請求項１〜６のいずれか一項に記載の粗化処理銅箔とを備えた、キャリア付銅箔。
【請求項８】
請求項１〜６のいずれか一項に記載の粗化処理銅箔を備えた、銅張積層板。
【請求項９】
請求項１〜６のいずれか一項に記載の粗化処理銅箔を備えた、プリント配線板。
【発明の詳細な説明】
【技術分野】
【０００１】
本発明は、粗化処理銅箔、キャリア付銅箔、銅張積層板及びプリント配線板に関する。
【背景技術】
【０００２】
近年、回路の微細化に適したプリント配線板の製造工法として、ＭＳＡＰ（モディファイド・セミ・アディティブ・プロセス）法が広く採用されている。ＭＳＡＰ法は、極めて微細な回路を形成するのに適した手法であり、その特徴を活かすため、キャリア付銅箔を用いて行われている。例えば、図１及び２に示されるように、極薄銅箔１０を、下地基材１１ａ上に下層回路１１ｂを備えた絶縁樹脂基板１１上にプリプレグ１２とプライマー層１３を用いてプレスして密着させ（工程（ａ））、キャリア（図示せず）を引き剥がした後、必要に応じてレーザー穿孔によりビアホール１４を形成する（工程（ｂ））。次いで、化学銅めっき１５を施した（工程（ｃ））後に、ドライフィルム１６を用いた露光及び現像により所定のパターンでマスキングし（工程（ｄ））、電気銅めっき１７を施す（工程（ｅ））。ドライフィルム１６を除去して配線部分１７ａを形成した後（工程（ｆ））、互いに隣り合う配線部分１７ａと１７ａ間の不要な極薄銅箔等をそれらの厚み全体にわたってエッチングにより除去して（工程（ｇ））、所定のパターンで形成された配線１８を得る。ここで、回路−基板間の物理的密着性を向上すべく、極薄銅箔１０の表面に粗化処理を行うことが一般的に行われている。【０００３】
実際、ＭＳＡＰ法等による微細回路形成性に優れたキャリア付銅箔が幾つか提案されている。例えば、特許文献１（国際公開第２０１６／１１７５８７号）には、剥離層側の面の表面ピーク間平均距離が２０μｍ以下であり、かつ、剥離層と反対側の面のうねりの最大高低差が１．０μｍ以下である極薄銅箔を備えたキャリア付銅箔が開示されており、かかる態様によれば微細回路形成性とレーザー加工性とを両立できるとされている。また、特許文献２（特開２０１８−２６５９０号公報）には、微細回路形成性を向上することを目的として、極薄銅層側表面のＩＳＯ２５１７８に準拠した最大山高さＳｐと突出山部高さＳｐｋとの比Ｓｐ／Ｓｐｋが３．２７１〜１０．７３９であるキャリア付銅箔が開示されている。
【先行技術文献】
【特許文献】
【０００４】
【特許文献１】国際公開第２０１６／１１７５８７号
【特許文献２】特開２０１８−２６５９０号公報
【発明の概要】
【０００５】
近年、上述したＭＳＡＰ法等により更なる微細回路を形成するため、銅箔に対してより一層の平滑化及び粗化粒子の微小化が求められている。しかしながら、銅箔の平滑化及び粗化粒子の微小化により、回路の微細化に関わる銅箔のエッチング性は向上するものの、銅箔と基板樹脂等との物理的密着力は低下することになる。特に、回路の細線化が進むにつれて、プリント配線板の実装工程において、回路に横方向からの物理的な応力（すなわちシェア応力）が加わることで回路が剥がれやすくなり、歩留まりが低下するという課題が顕在化している。この点、回路と基板の物理密着指標の一つにシェア強度（せん断強度）があり、上述の回路剥がれを効果的に回避するためには、シェア強度を一定以上に保つことが求められる。しかしながら、一定以上のシェア強度を確保するためには銅箔の粗化粒子を大きくせざるを得ず、エッチング性との両立を図るのが困難という問題がある。
【０００６】
本発明者らは、今般、粗化処理銅箔において、ＩＳＯ２５１７８に規定される最大高さＳｚ、界面の展開面積比Ｓｄｒ及び山の頂点密度Ｓｐｄをそれぞれ所定の範囲に制御した表面プロファイルを付与することにより、銅張積層板の加工ないしプリント配線板の製造において、優れたエッチング性と高いシェア強度とを両立できるとの知見を得た。
【０００７】
したがって、本発明の目的は、銅張積層板の加工ないしプリント配線板の製造において、優れたエッチング性と高いシェア強度とを両立可能な、粗化処理銅箔を提供することにある。
【０００８】
本発明の一態様によれば、少なくとも一方の側に粗化処理面を有する粗化処理銅箔であって、
前記粗化処理面は、ＩＳＯ２５１７８に準拠して測定される最大高さＳｚが０．６５〜１．００μｍであり、ＩＳＯ２５１７８に準拠して測定される界面の展開面積比Ｓｄｒが１．５０〜４．２０であり、ＩＳＯ２５１７８に準拠して測定される山の頂点密度Ｓｐｄが６．５０×１０６〜８．５０×１０６個／ｍｍ２である、粗化処理銅箔が提供される。
【０００９】
本発明の他の一態様によれば、キャリアと、該キャリア上に設けられた剥離層と、該剥離層上に前記粗化処理面を外側にして設けられた前記粗化処理銅箔とを備えた、キャリア付銅箔が提供される。
【００１０】
本発明の更に別の一態様によれば、前記粗化処理銅箔を備えた、銅張積層板が提供される。
【００１１】
本発明の更に別の一態様によれば、前記粗化処理銅箔を備えた、プリント配線板が提供される。
【図面の簡単な説明】
【００１２】
【図１】ＭＳＡＰ法を説明するための工程流れ図であり、前半の工程（工程（ａ）〜（ｄ））を示す図である。
【図２】ＭＳＡＰ法を説明するための工程流れ図であり、後半の工程（工程（ｅ）〜（ｇ））を示す図である。
【図３】シェア強度の測定方法を説明するための模式図である。
【発明を実施するための形態】
【００１３】
定義
本発明を特定するために用いられる用語ないしパラメータの定義を以下に示す。
【００１４】
本明細書において、「最大高さＳｚ」とは、ＩＳＯ２５１７８に準拠して測定される、表面の最も高い点から最も低い点までの距離を表すパラメータである。最大高さＳｚは、粗化処理面における所定の測定面積（例えば６８１２μｍ２の二次元領域）の表面プロファイルを市販のレーザー顕微鏡で測定することにより算出することができる。
【００１５】
本明細書において、「界面の展開面積比Ｓｄｒ」とは、ＩＳＯ２５１７８に準拠して測定される、定義領域の展開面積（表面積）が、定義領域の面積に対してどれだけ増大しているかを表すパラメータである。この値が小さいほど、平坦に近い表面形状であることを示し、完全に平坦な表面のＳｄｒは０となる。一方、この値が大きいほど、凹凸が多い表面形状であることを示す。例えば、表面のＳｄｒが０．４である場合、この表面は完全に平坦な表面から４０％表面積が増大していることを示す。界面の展開面積比Ｓｄｒは、粗化処理面における所定の測定面積（例えば６８１２μｍ２の二次元領域）の表面プロファイルを市販のレーザー顕微鏡で測定することにより算出することができる。
【００１６】
本明細書において、「山の頂点密度Ｓｐｄ」とは、ＩＳＯ２５１７８に準拠して測定される、単位面積当たりの山頂点の数を表すパラメータである。この値が大きいと他の物体との接触点の数が多いことを示唆する。山の頂点密度Ｓｐｄは、粗化処理面における所定の測定面積（例えば６８１２μｍ２の二次元領域）の表面プロファイルを市販のレーザー顕微鏡で測定することにより算出することができる。
【００１７】
本明細書において、キャリアの「電極面」とは、キャリア作製時に陰極と接していた側の面を指す。
【００１８】
本明細書において、キャリアの「析出面」とは、キャリア作製時に電解銅が析出されていく側の面、すなわち陰極と接していない側の面を指す。
【００１９】
粗化処理銅箔
本発明による銅箔は粗化処理銅箔である。この粗化処理銅箔は少なくとも一方の側に粗化処理面を有する。この粗化処理面は、最大高さＳｚが０．６５〜１．００μｍであり、界面の展開面積比Ｓｄｒが１．５０〜４．２０であり、山の頂点密度Ｓｐｄが６．５０×１０６〜８．５０×１０６個／ｍｍ２である。このように、粗化処理銅箔において、最大高さＳｚ、界面の展開面積比Ｓｄｒ及び山の頂点密度Ｓｐｄをそれぞれ所定の範囲に制御した表面プロファイルを付与することにより、銅張積層板の加工ないしプリント配線板の製造において、優れたエッチング性と高いシェア強度とを両立することが可能となる。
【００２０】
優れたエッチング性と高いシェア強度とは本来的には両立し難いものである。これは、前述したとおり、銅箔のエッチング性を向上させるためには、一般的に粗化粒子を小さくすることが求められるところ、回路のシェア強度を高めるためには、一般的に粗化粒子を大きくすることが求められるためである。一方、本発明によれば予想外にも優れたエッチング性と高いシェア強度とが両立可能となる。すなわち、シェア強度は従来から評価に用いられてきた比表面積や粗化高さ等に単純には比例せず、その制御を行うことが困難であった。この点、本発明者らは、エッチング性やシェア強度等の物性との相関をとるためには、最大高さＳｚに加え、界面の展開面積比Ｓｄｒ及び山の頂点密度Ｓｐｄを組み合わせて評価を行うことが有効であることを知見した。そして、これらの表面パラメータをそれぞれ上記所定範囲内に制御することで、エッチング性に優れた微細な表面でありながら、高いシェア強度を確保するのに好都合なコブ高さ及びコブ密度、並びに比表面積を有する粗化処理銅箔が得られることを見出した。このように、本発明の粗化処理銅箔によれば、優れたエッチング性及び高いシェア強度を実現することができ、それ故、優れた微細回路形成性とシェア強度という観点での高い回路密着性とを両立することが可能となる。
【００２１】
優れたエッチング性及び高いシェア強度をバランス良く実現する観点から、粗化処理銅箔は、粗化処理面の最大高さＳｚが０．６５〜１．００μｍであり、好ましくは０．６５〜０．９０μｍ、より好ましくは０．６５〜０．８０μｍである。また、粗化処理銅箔は、粗化処理面の界面の展開面積比Ｓｄｒが１．５０〜４．２０であり、好ましくは１．８０〜３．５０、より好ましくは２．００〜３．００である。さらに、粗化処理銅箔は、粗化処理面の山の頂点密度Ｓｐｄが６．５０×１０６〜８．５０×１０６個／ｍｍ２であり、好ましくは７．６５×１０６〜８．５０×１０６個／ｍｍ２、より好ましくは７．８０×１０６〜８．３０×１０６個／ｍｍ２である。
【００２２】
粗化処理銅箔は、粗化処理面における最大高さＳｚ、界面の展開面積比Ｓｄｒ及び山の頂点密度Ｓｐｄの積であるＳｚ×Ｓｄｒ×Ｓｐｄが７．５０×１０６〜２．７０×１０７（μｍ・個／ｍｍ２）であるのが好ましく、より好ましくは９．００×１０６〜２．６０×１０７（μｍ・個／ｍｍ２）、さらに好ましくは１．００×１０７〜２．００×１０７（μｍ・個／ｍｍ２）である。このような範囲内であると優れたエッチング性と高いシェア強度との両立をより一層実現しやすくなる。
【００２３】
粗化処理銅箔の厚さは特に限定されないが、０．１〜３５μｍが好ましく、より好ましくは０．５〜５．０μｍ、さらに好ましくは１．０〜３．０μｍである。なお、粗化処理銅箔は、通常の銅箔の表面に粗化処理を行ったものに限らず、キャリア付銅箔の銅箔表面に粗化処理を行ったものであってもよい。
【００２４】
粗化処理銅箔は、少なくとも一方の側に粗化処理面を有する。すなわち、粗化処理銅箔は両側に粗化処理面を有するものであってもよいし、一方の側にのみ粗化処理面を有するものであってもよい。粗化処理面は、典型的には複数の粗化粒子（コブ）を備えてなり、これら複数の粗化粒子はそれぞれ銅粒子からなるのが好ましい。銅粒子は金属銅からなるものであってもよいし、銅合金からなるものであってもよい。
【００２５】
粗化処理面を形成するための粗化処理は、銅箔の上に銅又は銅合金で粗化粒子を形成することにより好ましく行うことができる。例えば、銅箔の上に微細銅粒を析出付着させる焼けめっき工程と、この微細銅粒の脱落を防止するための被せめっき工程とを含む少なくとも２種類のめっき工程を経るめっき手法に従って粗化処理が行われるのが好ましい。この場合、焼けめっき工程は、銅濃度５〜２０ｇ／Ｌ及び硫酸濃度１８０〜２４０ｇ／Ｌを含む硫酸銅溶液にカルボキシベンゾトリアゾール（ＣＢＴＡ）を３０〜５０ｐｐｍ（より好ましくは３５〜５０ｐｐｍ）添加し、１５〜３５℃の温度で、１２〜２４Ａ／ｄｍ２（より好ましくは１２〜１８Ａ／ｄｍ２）にて電着を行うのが好ましい。また、被せめっき工程は、銅濃度５０〜１００ｇ／Ｌ及び硫酸濃度２００〜２５０ｇ／Ｌを含む硫酸銅溶液中、４０〜６０℃の温度で、２．３〜４Ａ／ｄｍ２（より好ましくは２．５〜３．５Ａ／ｄｍ２）にて電着を行うのが好ましい。とりわけ、焼けめっき工程において、上記濃度範囲内のカルボキシベンゾトリアゾールをめっき液に添加することで、純銅に近いエッチング性を保持しながら、上述した表面パラメータを満足するのに好都合なコブを処理表面に形成しやすくなる。さらに、焼けめっき工程及び被せめっき工程において、従来の手法よりも電流密度を下げて電着を行うことで、上述した表面パラメータを満足するために好都合なコブを処理表面により一層形成しやすくなる。
【００２６】
所望により、粗化処理銅箔は防錆処理が施され、防錆処理層が形成されたものであってもよい。防錆処理は、亜鉛を用いためっき処理を含むのが好ましい。亜鉛を用いためっき処理は、亜鉛めっき処理及び亜鉛合金めっき処理のいずれであってもよく、亜鉛合金めっき処理は亜鉛−ニッケル合金処理が特に好ましい。亜鉛−ニッケル合金処理は少なくともＮｉ及びＺｎを含むめっき処理であればよく、Ｓｎ、Ｃｒ、Ｃｏ等の他の元素をさらに含んでいてもよい。亜鉛−ニッケル合金めっきにおけるＮｉ／Ｚｎ付着比率は、質量比で、１．２〜１０が好ましく、より好ましくは２〜７、さらに好ましくは２．７〜４である。また、防錆処理はクロメート処理をさらに含むのが好ましく、このクロメート処理は亜鉛を用いためっき処理の後に、亜鉛を含むめっきの表面に行われるのがより好ましい。こうすることで防錆性をさらに向上させることができる。特に好ましい防錆処理は、亜鉛−ニッケル合金めっき処理とその後のクロメート処理との組合せである。
【００２７】
所望により、粗化処理銅箔は表面にシランカップリング剤処理が施され、シランカップリング剤層が形成されたものであってもよい。これにより耐湿性、耐薬品性及び接着剤等との密着性等を向上することができる。シランカップリング剤層は、シランカップリング剤を適宜希釈して塗布し、乾燥させることにより形成することができる。シランカップリング剤の例としては、４−グリシジルブチルトリメトキシシラン、３−グリシドキシプロピルトリメトキシシラン等のエポキシ官能性シランカップリング剤、又は３−アミノプロピルトリメトキシシラン、Ｎ−２（アミノエチル）３−アミノプロピルトリメトキシシラン、Ｎ−３−（４−（３−アミノプロポキシ）ブトキシ）プロピル−３−アミノプロピルトリメトキシシラン、Ｎ−フェニル−３−アミノプロピルトリメトキシシラン等のアミノ官能性シランカップリング剤、又は３−メルカプトプロピルトリメトキシシラン等のメルカプト官能性シランカップリング剤又はビニルトリメトキシシラン、ビニルフェニルトリメトキシシラン等のオレフィン官能性シランカップリング剤、又は３−メタクリロキシプロピルトリメトキシシラン等のアクリル官能性シランカップリング剤、又はイミダゾールシラン等のイミダゾール官能性シランカップリング剤、又はトリアジンシラン等のトリアジン官能性シランカップリング剤等が挙げられる。
【００２８】
上述した理由から、粗化処理銅箔は、粗化処理面に防錆処理層及び／又はシランカップリング剤層をさらに備えることが好ましく、より好ましくは防錆処理層及びシランカップリング剤層の両方を備える。防錆処理層及びシランカップリング剤層は、粗化処理銅箔の粗化処理面側のみならず、粗化処理面が形成されていない側に形成されてもよい。
【００２９】
キャリア付銅箔
上述したように、本発明の粗化処理銅箔はキャリア付銅箔の形態で提供されてもよい。すなわち、本発明の好ましい態様によれば、キャリアと、キャリア上に設けられた剥離層と、剥離層上に粗化処理面を外側にして設けられた上記粗化処理銅箔とを備えた、キャリア付銅箔が提供される。もっとも、キャリア付銅箔は、本発明の粗化処理銅箔を用いること以外は、公知の層構成が採用可能である。
【００３０】
キャリアは、粗化処理銅箔を支持してそのハンドリング性を向上させるための支持体であり、典型的なキャリアは金属層を含む。このようなキャリアの例としては、アルミニウム箔、銅箔、ステンレス（ＳＵＳ）箔、表面を銅等でメタルコーティングした樹脂フィルムやガラス等が挙げられ、好ましくは、銅箔である。銅箔は圧延銅箔及び電解銅箔のいずれであってもよいが、好ましくは電解銅箔である。キャリアの厚さは典型的には２５０μｍ以下であり、好ましくは９〜２００μｍである。
【００３１】
キャリアの剥離層側の面は平滑であるのが好ましい。すなわち、キャリア付銅箔の製造プロセスにおいて、キャリアの剥離層側の面には（粗化処理を行う前の）極薄銅箔が形成されることになる。したがって、キャリアの剥離層側の面を平滑にしておくことで、極薄銅箔の外側の面も平滑にすることができ、この極薄銅箔の平滑面に粗化処理を施すことで、上記所定範囲内の最大高さＳｚ、界面の展開面積比Ｓｄｒ及び山の頂点密度Ｓｐｄを有する粗化処理面を実現しやすくなる。キャリアの剥離層側の面を平滑にするには、例えばキャリアを電解製箔する際に用いる陰極の表面を所定の番手のバフで研磨して表面粗さを調整することにより行うことができる。すなわち、こうして調整された陰極の表面プロファイルがキャリアの電極面に転写され、このキャリアの電極面上に剥離層を介して極薄銅箔を形成することで、極薄銅箔の外側の面に上述した粗化処理面を実現しやすい平滑な表面状態を付与することができる。好ましいバフの番手は＃２０００〜＃３０００であり、より好ましくは＃２０００〜＃２５００である。
【００３２】
剥離層は、キャリアの引き剥がし強度を弱くし、該強度の安定性を担保し、さらには高温でのプレス成形時にキャリアと銅箔の間で起こりうる相互拡散を抑制する機能を有する層である。剥離層は、キャリアの一方の面に形成されるのが一般的であるが、両面に形成されてもよい。剥離層は、有機剥離層及び無機剥離層のいずれであってもよい。有機剥離層に用いられる有機成分の例としては、窒素含有有機化合物、硫黄含有有機化合物、カルボン酸等が挙げられる。窒素含有有機化合物の例としては、トリアゾール化合物、イミダゾール化合物等が挙げられ、中でもトリアゾール化合物は剥離性が安定し易い点で好ましい。トリアゾール化合物の例としては、１，２，３−ベンゾトリアゾール、カルボキシベンゾトリアゾール、Ｎ’，Ｎ’−ビス（ベンゾトリアゾリルメチル）ユリア、１Ｈ−１，２，４−トリアゾール及び３−アミノ−１Ｈ−１，２，４−トリアゾール等が挙げられる。硫黄含有有機化合物の例としては、メルカプトベンゾチアゾール、チオシアヌル酸、２−ベンズイミダゾールチオール等が挙げられる。カルボン酸の例としては、モノカルボン酸、ジカルボン酸等が挙げられる。一方、無機剥離層に用いられる無機成分の例としては、Ｎｉ、Ｍｏ、Ｃｏ、Ｃｒ、Ｆｅ、Ｔｉ、Ｗ、Ｐ、Ｚｎ、クロメート処理膜等が挙げられる。なお、剥離層の形成はキャリアの少なくとも一方の表面に剥離層成分含有溶液を接触させ、剥離層成分をキャリアの表面に固定させること等により行えばよい。キャリアを剥離層成分含有溶液に接触させる場合、この接触は、剥離層成分含有溶液への浸漬、剥離層成分含有溶液の噴霧、剥離層成分含有溶液の流下等により行えばよい。その他、蒸着やスパッタリング等による気相法で剥離層成分を被膜形成する方法も採用可能である。また、剥離層成分のキャリア表面への固定は、剥離層成分含有溶液の吸着や乾燥、剥離層成分含有溶液中の剥離層成分の電着等により行えばよい。剥離層の厚さは、典型的には１ｎｍ〜１μｍであり、好ましくは５ｎｍ〜５００ｎｍである。
【００３３】
所望により、剥離層とキャリア及び／又は粗化処理銅箔の間に他の機能層を設けてもよい。そのような他の機能層の例としては補助金属層が挙げられる。補助金属層はニッケル及び／又はコバルトからなるのが好ましい。このような補助金属層をキャリアの表面側及び／又は粗化処理銅箔の表面側に形成することで、高温又は長時間の熱間プレス成形時にキャリアと粗化処理銅箔の間で起こりうる相互拡散を抑制し、キャリアの引き剥がし強度の安定性を担保することができる。補助金属層の厚さは、０．００１〜３μｍとするのが好ましい。
【００３４】
銅張積層板
本発明の粗化処理銅箔はプリント配線板用銅張積層板の作製に用いられるのが好ましい。すなわち、本発明の好ましい態様によれば、上記粗化処理銅箔を備えた銅張積層板が提供される。本発明の粗化処理銅箔を用いることで、銅張積層板の加工において、優れたエッチング性と高いシェア強度とを両立することができる。この銅張積層板は、本発明の粗化処理銅箔と、粗化処理銅箔の粗化処理面に密着して設けられる樹脂層とを備えてなる。粗化処理銅箔は樹脂層の片面に設けられてもよいし、両面に設けられてもよい。樹脂層は、樹脂、好ましくは絶縁性樹脂を含んでなる。樹脂層はプリプレグ及び／又は樹脂シートであるのが好ましい。プリプレグとは、合成樹脂板、ガラス板、ガラス織布、ガラス不織布、紙等の基材に合成樹脂を含浸させた複合材料の総称である。絶縁性樹脂の好ましい例としては、エポキシ樹脂、シアネート樹脂、ビスマレイミドトリアジン樹脂（ＢＴ樹脂）、ポリフェニレンエーテル樹脂、フェノール樹脂等が挙げられる。また、樹脂シートを構成する絶縁性樹脂の例としては、エポキシ樹脂、ポリイミド樹脂、ポリエステル樹脂等の絶縁樹脂が挙げられる。また、樹脂層には絶縁性を向上する等の観点からシリカ、アルミナ等の各種無機粒子からなるフィラー粒子等が含有されていてもよい。樹脂層の厚さは特に限定されないが、１〜１０００μｍが好ましく、より好ましくは２〜４００μｍであり、さらに好ましくは３〜２００μｍである。樹脂層は複数の層で構成されていてよい。プリプレグ及び／又は樹脂シート等の樹脂層は予め銅箔表面に塗布されるプライマー樹脂層を介して粗化処理銅箔に設けられていてもよい。
【００３５】
プリント配線板
本発明の粗化処理銅箔はプリント配線板の作製に用いられるのが好ましい。すなわち、本発明の好ましい態様によれば、上記粗化処理銅箔を備えたプリント配線板が提供される。本発明の粗化処理銅箔を用いることで、プリント配線板の製造において、優れたエッチング性と高いシェア強度とを両立することができる。本態様によるプリント配線板は、樹脂層と、銅層とが積層された層構成を含んでなる。銅層は本発明の粗化処理銅箔に由来する層である。また、樹脂層については銅張積層板に関して上述したとおりである。いずれにしても、プリント配線板は、本発明の粗化処理銅箔を用いること以外は、公知の層構成が採用可能である。プリント配線板に関する具体例としては、プリプレグの片面又は両面に本発明の粗化処理銅箔を接着させ硬化した積層体とした上で回路形成した片面又は両面プリント配線板や、これらを多層化した多層プリント配線板等が挙げられる。また、他の具体例としては、樹脂フィルム上に本発明の粗化処理銅箔を形成して回路を形成するフレキシブルプリント配線板、ＣＯＦ、ＴＡＢテープ等も挙げられる。さらに他の具体例としては、本発明の粗化処理銅箔に上述の樹脂層を塗布した樹脂付銅箔（ＲＣＣ）を形成し、樹脂層を絶縁接着材層として上述のプリント基板に積層した後、粗化処理銅箔を配線層の全部又は一部としてモディファイド・セミ・アディティブ（ＭＳＡＰ）法、サブトラクティブ法等の手法で回路を形成したビルドアップ配線板や、粗化処理銅箔を除去してセミアディティブ法で回路を形成したビルドアップ配線板、半導体集積回路上へ樹脂付銅箔の積層と回路形成を交互に繰りかえすダイレクト・ビルドアップ・オン・ウェハー等が挙げられる。より発展的な具体例として、上記樹脂付銅箔を基材に積層し回路形成したアンテナ素子、接着剤層を介してガラスや樹脂フィルムに積層しパターンを形成したパネル・ディスプレイ用電子材料や窓ガラス用電子材料、本発明の粗化処理銅箔に導電性接着剤を塗布した電磁波シールド・フィルム等も挙げられる。特に、本発明の粗化処理銅箔はＭＳＡＰ法に適している。例えば、ＭＳＡＰ法により回路形成した場合には図２に示されるような構成が採用可能である。
【実施例】
【００３６】
本発明を以下の例によってさらに具体的に説明する。【００３７】
例１〜８及び１２〜１４
粗化処理銅箔を備えたキャリア付銅箔を以下のようにして作製及び評価した。【００３８】
（１）キャリアの準備
以下に示される組成の銅電解液と、陰極と、陽極としてのＤＳＡ（寸法安定性陽極）とを用いて、溶液温度５０℃、電流密度７０Ａ／ｄｍ２で電解し、厚さ１８μｍの電解銅箔をキャリアとして作製した。このとき、陰極として、表面を表１に示される番手のバフで研磨して表面粗さを整えた電極を用いた。
＜銅電解液の組成＞
‐  銅濃度：８０ｇ／Ｌ
‐  硫酸濃度：３００ｇ／Ｌ
‐  塩素濃度：３０ｍｇ／Ｌ
‐  膠濃度：５ｍｇ／Ｌ【００３９】
（２）剥離層の形成
酸洗処理されたキャリアの電極面を、カルボキシベンゾトリアゾール（ＣＢＴＡ）濃度１ｇ／Ｌ、硫酸濃度１５０ｇ／Ｌ及び銅濃度１０ｇ／Ｌを含むＣＢＴＡ水溶液に、液温３０℃で３０秒間浸漬し、ＣＢＴＡ成分をキャリアの電極面に吸着させた。こうして、キャリアの電極面にＣＢＴＡ層を有機剥離層として形成した。【００４０】
（３）補助金属層の形成
有機剥離層が形成されたキャリアを、硫酸ニッケルを用いて作製されたニッケル濃度２０ｇ／Ｌを含む溶液に浸漬して、液温４５℃、ｐＨ３、電流密度５Ａ／ｄｍ２の条件で、厚さ０．００１μｍ相当の付着量のニッケルを有機剥離層上に付着させた。こうして、有機剥離層上にニッケル層を補助金属層として形成した。【００４１】
（４）極薄銅箔の形成
補助金属層が形成されたキャリアを、以下に示される組成の銅溶液に浸漬して、溶液温度５０℃、電流密度５〜３０Ａ／ｄｍ２で電解し、厚さ１．５μｍの極薄銅箔を補助金属層上に形成した。
＜溶液の組成＞
‐  銅濃度：６０ｇ／Ｌ
‐  硫酸濃度：２００ｇ／Ｌ【００４２】
（５）粗化処理
こうして形成された極薄銅箔の表面に粗化処理を行った。この粗化処理は、極薄銅箔の上に微細銅粒を析出付着させる焼けめっき工程と、この微細銅粒の脱落を防止するための被せめっき工程とから構成される。焼けめっき工程では、銅濃度１０ｇ／Ｌ及び硫酸濃度２００ｇ／Ｌを含む液温２５℃の酸性硫酸銅溶液に表１に示される濃度のカルボキシベンゾトリアゾール（ＣＢＴＡ）を添加し、表１に示される電流密度で粗化処理を行った。その後の被せめっき工程では、銅濃度７０ｇ／Ｌ及び硫酸濃度２４０ｇ／Ｌを含む酸性硫酸銅溶液を用いて、液温５２℃及び表１に示される電流密度の平滑めっき条件で電着を行った。このとき、焼けめっき工程におけるＣＢＴＡ濃度及び電流密度、並びに被せめっき工程における電流密度を表１に示されるように適宜変えることで、粗化処理表面の特徴が異なる様々なサンプルを作製した。【００４３】
（６）防錆処理
得られたキャリア付銅箔の粗化処理表面に、亜鉛−ニッケル合金めっき処理及びクロメート処理からなる防錆処理を行った。まず、亜鉛濃度１ｇ／Ｌ、ニッケル濃度２ｇ／Ｌ及びピロリン酸カリウム濃度８０ｇ／Ｌを含む溶液を用い、液温４０℃、電流密度０．５Ａ／ｄｍ２の条件で、粗化処理層及びキャリアの表面に亜鉛−ニッケル合金めっき処理を行った。次いで、クロム酸１ｇ／Ｌを含む水溶液を用い、ｐＨ１２、電流密度１Ａ／ｄｍ２の条件で、亜鉛−ニッケル合金めっき処理を行った表面にクロメート処理を行った。【００４４】
（７）シランカップリング剤処理
３−グリシドキシプロピルトリメトキシシラン５ｇ／Ｌを含む水溶液をキャリア付銅箔の粗化処理銅箔側の表面に吸着させ、電熱器により水分を蒸発させることにより、シランカップリング剤処理を行った。このとき、シランカップリング剤処理はキャリア側には行わなかった。【００４５】
（８）評価
こうして得られたキャリア付銅箔について、各種特性の評価を以下のとおり行った。【００４６】
（８ａ）粗化処理面の表面性状パラメータ
レーザー顕微鏡（株式会社キーエンス製、ＶＫ−Ｘ２００）を用いた表面粗さ解析により、粗化処理銅箔の粗化処理面の測定をＩＳＯ２５１７８に準拠して行った。具体的には、粗化処理銅箔の粗化処理面における面積６８１２μｍ２の領域の表面プロファイルを上記レーザー顕微鏡にて倍率３０００倍で測定した。得られた粗化処理面の表面プロファイルに対して面傾き補正を行った後、表面性状解析により最大高さＳｚ、界面の展開面積比Ｓｄｒ及び山の頂点密度Ｓｐｄの測定を実施した。このとき、Ｓｚの測定は、Ｓフィルターによるカットオフ波長を５．０μｍとし、Ｌフィルターによるカットオフ波長を０．０２５ｍｍとして計測した。一方、Ｓｄｒ及びＳｐｄの測定は、Ｓフィルター及びＬフィルターによるカットオフを行わずに数値を計測した。結果は表１に示されるとおりであった。【００４７】
（８ｂ）回路形成性（エッチング性評価）
得られたキャリア付銅箔を用いて評価用積層体を作製した。すなわち、内層基板の表面に、プリプレグ（三菱ガス化学株式会社製、ＧＨＰＬ−８３０ＮＳＦ、厚さ０．１ｍｍ）を介してキャリア付銅箔の粗化処理銅箔を積層し、圧力４．０ＭＰａ、温度２２０℃で９０分間熱圧着した後、キャリアを剥離し、評価用積層体としての銅張積層板を得た。この評価用積層体を複数個用意し、それぞれの評価用積層体に対して硫酸−過酸化水素系エッチング液によるエッチングを異なる時間で行い、表面の銅が完全になくなるのに必要なエッチング量（深さ）を計測した。計測は光学顕微鏡（５００倍）で確認することにより行った。エッチング時間の制御は、エッチング装置の搬送速度を変更することにより行った。より詳しくは、エッチング装置の搬送速度が１．０ｍ／ｍｉｎのときにエッチング量が１．６０μｍとなる条件で、エッチング量が０．１μｍずつ大きくなるように搬送速度を段階的に遅く（すなわちエッチング時間を段階的に長く）して評価用積層体のエッチングを行った。そして、光学顕微鏡で残存銅が検出されなくなったときの搬送速度から算出したエッチング量を、銅を完全に除去するのに必要なエッチング量とした。例えば、搬送速度が０．５ｍ／ｍｉｎの条件でエッチングを行ったところで、光学顕微鏡で残存銅が検出されなくなった場合、必要なエッチング量は３．２０μｍとなる（すなわち［（１．０ｍ／ｍｉｎ）／（０．５ｍ／ｍｉｎ）］×１．６０μｍ＝３．２０μｍ）。すなわち、この値が小さいほど少ないエッチングで表面の銅を除去できることを意味する。換言すれば、この値が小さいほどエッチング性が良好であることを意味する。上記計測により得られた銅を完全に除去するのに必要なエッチング量を以下の基準で格付け評価し、評価Ａ及びＢを合格と判定した。結果は表１に示されるとおりであった。
＜エッチング性評価基準＞
‐評価Ａ：必要なエッチング量が２．７μｍ以下
‐評価Ｂ：必要なエッチング量が２．７μｍ超３．０μｍ以下
‐評価Ｃ：必要なエッチング量が３．０μｍ超【００４８】
（８ｃ）めっき回路密着性（シェア強度）
上述の評価用積層体にドライフィルムを張り合わせ、露光及び現像を行った。現像されたドライフィルムでマスキングされた積層体にパターンめっきで厚さ１３．５μｍの銅層を析出させた後、ドライフィルムを剥離した。硫酸−過酸化水素系エッチング液で表出している銅部分をエッチングし、高さ１５μｍ、幅１０μｍ、長さ１５０μｍのシェア強度測定用回路サンプルを作製した。接合強度試験機（Ｎｏｒｄｓｏｎ  ＤＡＧＥ社製、４０００Ｐｌｕｓ  Ｂｏｎｄｔｅｓｔｅｒ）を用い、シェア強度測定用回路サンプルを横から押し倒した際のシェア強度を測定した。すなわち、図３に示されるように、回路１３６が形成された積層体１３４を可動ステージ１３２上に載置し、ステージ１３２ごと図中矢印方向に移動させて、予め固定されている検出器１３８に回路１３６を押し当てることで、回路１３６の側面に対して横方向の力を与えて押し倒し、その時の力（ｇｆ）を検出器１３８にて測定し、その測定値をシェア強度として採用した。このとき、テスト種類は破壊試験とし、テスト高さ１０μｍ、降下スピード０．０５０ｍｍ／ｓ、テストスピード１００．０μｍ／ｓ、ツール移動量０．０５ｍｍ、破壊認識点１０％の条件で測定を行った。得られたシェア強度を以下の基準で格付け評価し、評価Ａ及びＢを合格と判定した。結果は表１に示されるとおりであった。
＜シェア強度評価基準＞
‐評価Ａ：シェア強度が６．００ｇｆ以上
‐評価Ｂ：シェア強度が５．００ｇｆ以上６．００ｇｆ未満
‐評価Ｃ：シェア強度が５．００ｇｆ未満【００４９】
例９（比較）
キャリアの準備を以下に示される手順で行ったこと、並びに焼けめっき工程及び被せめっき工程に代えて、以下に示される黒色めっき工程により極薄銅箔の粗化処理を行ったこと以外は、例１と同様にしてキャリア付銅箔の作製及び評価を行った。結果は表１に示されるとおりであった。【００５０】
（キャリアの準備）
銅電解液として以下に示される組成の硫酸酸性硫酸銅溶液を用い、陰極に表面粗さＲａが０．２０μｍのチタン製の電極を用い、陽極にはＤＳＡ（寸法安定性陽極）を用いて、溶液温度４５℃、電流密度５５Ａ／ｄｍ２で電解し、厚さ１２μｍの電解銅箔をキャリアとして得た。
＜硫酸酸性硫酸銅溶液の組成＞
‐  銅濃度：８０ｇ／Ｌ
‐  フリー硫酸濃度：１４０ｇ／Ｌ
‐  ビス（３−スルホプロピル）ジスルフィド濃度：３０ｍｇ／Ｌ
‐  ジアリルジメチルアンモニウムクロライド重合体濃度：５０ｍｇ／Ｌ
‐  塩素濃度：４０ｍｇ／Ｌ【００５１】
（黒色めっき工程）
極薄銅箔の析出面に対して、以下に示される組成の黒色粗化用銅電解溶液を用い、溶液温度３０℃、電流密度５０Ａ／ｄｍ２、時間４ｓｅｃの条件で電解して、黒色粗化を行った。
＜黒色粗化用銅電解溶液の組成＞
‐  銅濃度：１３ｇ／Ｌ
‐  フリー硫酸濃度：７０ｇ／Ｌ
‐  塩素濃度：３５ｍｇ／Ｌ
‐  ポリアクリル酸ナトリウム濃度：４００ｐｐｍ【００５２】
例１０（比較）
極薄銅箔の表面に粗化処理を行わなかったこと以外は、例１と同様にしてキャリア付銅箔の作製及び評価を行った。結果は表１に示されるとおりであった。【００５３】
例１１（比較）
焼けめっき工程及び被せめっき工程を以下のようにして行ったこと以外は、例１と同様にしてキャリア付銅箔の作製及び評価を行った。結果は表１に示されるとおりであった。【００５４】
（粗化処理）
焼けめっき工程では、銅濃度１０ｇ／Ｌ及び硫酸濃度１２０ｇ／Ｌを含む液温２５℃の酸性硫酸銅溶液にカルボキシベンゾトリアゾール（ＣＢＴＡ）を２ｐｐｍ添加し、電流密度１５Ａ／ｄｍ２で粗化処理を行った。その後の被せめっき工程では、銅濃度７０ｇ／Ｌ及び硫酸濃度１２０ｇ／Ｌを含む酸性硫酸銅溶液を用いて、液温４０℃及び電流密度１５Ａ／ｄｍ２の平滑めっき条件で電着を行った。【００５５】
【表１】
0006905157.tif 000002
【図１】
0006905157.tif 000003
【図２】
0006905157.tif 000004
【図３】
0006905157.tif 000005